(57)【要約】【課題】金属製の軸芯と、該軸芯の外周側に形成されるセラミックスの円筒体層とを備えるセラミックスローラにおいて、円筒体層に局部的な密度のばらつきを生じさせることがなく、熱伝導率が低いセラミックスローラを提供すること。【解決手段】帯電像を用いる電子写真装置の熱定着装置で使用されるセラミックスローラ１０であって、金属製の軸芯４と、軸芯４の外周側に形成されるセラミックス製の円筒体層１からなり、軸芯１と円筒体層４の間に隙間１２を形成した。【選択図】図１
2009300502.tif 000002
【特許請求の範囲】
【請求項１】
帯電像を用いる電子写真装置の熱定着装置で使用されるセラミックスローラであって、軸芯と、該軸芯の外周側に形成されるセラミックス製の円筒体層からなり、軸芯と該円筒体層の間に隙間を形成したことを特徴とするセラミックスローラ。
【請求項２】
前記隙間（Ｘ）は、０．０５≦Ｘ≦３ｍｍであることを特徴とする請求項１記載のセラミックスローラ。
【請求項３】
円筒体層は、軸芯長手方向の１０ｍｍ当たり、２〜１７枚に分割されたものであることを特徴とする請求項１又は２記載のセラミックスローラ。
【請求項４】
前記軸芯と前記円筒体層の固定は、該軸芯の両側部に位置するフランジと該円筒体層の端面との摩擦抵抗によるものであることを特徴とする請求項１〜３のいずれか１項に記載のセラミックスローラ。
【発明の詳細な説明】
【技術分野】
【０００１】
本発明は、軸芯と、該軸芯の外周側に形成される円筒体層を備えるセラミックスローラに関し、特に帯電像を用いる電子複写機やプリンタなどの電子写真装置に搭載される熱定着装置に使用されるセラミックスローラに関するものである。
【背景技術】
【０００２】
静電複写機、レーザープリンタなどの電子写真装置は、暗中で一様に帯電した感光体表面に光学像を投影すると、感光体表面には光学像に対応した静電気潜像が形成され、その表面に現像剤である帯電トナーを散布して静電気的に付着させて画像を現像し、この感光体表面に前記トナーの帯電とは反対の極性に帯電させた印刷紙の表面を重ねて該トナーを紙面に転写し、この紙面上のトナーを熱定着ローラにより加圧下、加熱、溶融して紙面上に熱定着することにより、画像を複写させるものである。
【０００３】
熱定着ローラにより紙面上のトナーを熱定着する熱定着装置部分としては、通常、熱定着ローラと加圧ローラの２つのローラで構成されたもの、あるいは、熱定着ローラと加圧ローラと搬送ローラの３つのローラで構成され、熱定着ローラまたは加圧ローラのうち何れか一方と、搬送ローラとの間に巻装される無端ベルトを有するものが知られている。すなわち、印刷紙は、その裏面側から加圧ローラ又は無端ベルトを介した加圧ローラで支持され、表面側から加熱された熱定着ローラにより加圧、加熱させて紙面上のトナーが融着して熱定着される。熱定着ローラの温度は、一般的に１５０〜２００℃程度であるが、ローラ昇温時には、オーバーシュートにより、一時的にそれ以上の温度に達する場合も考えられる。
【０００４】
熱定着ローラにより紙面上のトナーを融着させるために、融着可能な高温に加熱されるが、熱定着操作が行われる際、常に熱定着温度より遥かに低温の印刷紙や加圧ローラ、あるいは無端ベルトと接触し、回転するため、その瞬間に、多量の熱エネルギーが奪い取られて冷却される。このため、熱定着ローラは、このような接触による冷却を見込んで、より高い温度に加熱しておく必要があり、消費電力が増大してしまう。従って、加圧ローラには、熱伝導率の小さな性質、すなわち、断熱性が要求される。また、加圧ローラは、高温の熱定着ローラと接触するため、耐熱性も要求される。このような加圧ローラとして、軸芯と、該軸芯の外周に形成される多孔質セラミックスの円筒体層からなる加圧セラミックスローラが提案されている（特開２００４−８６２１９号公報）。
【０００５】
このような加圧セラミックスローラは、軸芯に圧入又は接着剤によって円筒状の多孔質セラミックスを取り付けており、軸芯と円筒状の多孔質セラミックスは密着しているか、あるいは接着層を介して接着されている。
【０００６】
しかしながら、円筒状の多孔質セラミックスを軸芯に圧入する方法は、(1)熱伝導率が高くなる、(2)軸芯への組み付け時に発生する挿入摩擦により、局部的に密度のばらつきが生じて熱が逃げ易く加熱されにくい（密度が高い）部位が生じる、(3) 軸芯への組み付け時に発生する摩擦抵抗により生産性が低下する、という問題がある。また、円筒状の多孔質セラミックスと軸芯を接着剤により固定する方法は、(4)熱伝導率が高くなる、(5)接着剤という別途の部材を準備、保管する必要がある、(6)接着剤塗布工程及び乾燥工程が必要となり、製造工程が複雑化する、という問題がある。
【特許文献１】特開２００４−８６２１９号公報
【特許文献２】特開２００７−２７２０５１号公報
【発明の開示】
【発明が解決しようとする課題】
【０００７】
従って、本発明の目的は、軸芯と、該軸芯の外周側に形成されるセラミックスの円筒体層とを備えるセラミックスローラにおいて、円筒体層に局部的な密度のばらつきを生じさせることがなく、熱伝導率が低いセラミックスローラを提供することにある。
【課題を解決するための手段】
【０００８】
かかる実情において、本発明者らは鋭意検討を行った結果、帯電像を用いる電子写真装置の熱定着装置で使用されるセラミックスローラであって、軸芯と、該軸芯の外周側に形成されるセラミックス製の円筒体層からなり、該軸芯と該円筒体層の間に隙間を形成すれば、円筒体層に局部的な密度のばらつきを生じさせることがなく、熱伝導率が低いセラミックスローラが得られることを見出し、本発明を完成するに至った。
【０００９】
すなわち、本発明は、帯電像を用いる電子写真装置の熱定着装置で使用されるセラミックスローラであって、軸芯と、該軸芯の外周側に形成されるセラミックス製の円筒体層からなり、該軸芯と該円筒体層の間に隙間を形成したセラミックスローラを提供するものである。
【発明の効果】
【００１０】
本発明のセラミックスローラによれば、軸芯に円筒体層を挿入する際、円筒体層の内径が軸芯の外径より僅かに大であるため、挿入摩擦がほとんど発生せず、従って、円筒体層に局部的な密度のばらつきが生じることはない。また、軸芯と円筒体層の間に空気が存在するため、熱伝導率を低くすることができる。
【発明を実施するための最良の形態】
【００１１】
本発明のセラミックスローラは、中心から外側に向けて順に、軸芯、隙間及びセラミックス製の円筒体層からなる。なお、本発明において、セラミックスとは非金属無機材料を主成分とする材料を言う。本発明において、軸芯としては、使用に耐える剛性を有する金属又は硬質樹脂であれば、特に制限されず、鉄、ステンレス鋼、アルミニウム、銅、真鍮、炭素鋼、ポリカーボネート、硬質ナイロンなどが挙げられる。
【００１２】
本発明において、軸芯の外周側に形成されるセラミックス製の円筒体層としては、特に制限されず、低熱伝導率及び低熱容量で表される高断熱性、高耐熱性、高強度のものが好適であり、具体的には、ケイ酸カルシウムを主成分とし、耐熱性繊維を補強繊維とするセラミックス及び無機質バインダーと耐熱性繊維を主成分とするセラミックスが挙げられ、この中、ケイ酸カルシウムを主成分とし、耐熱性繊維を補強繊維とするセラミックスが熱伝導率が小さい点で好ましい。円筒体層は、単一の円筒体、ブロック状の円筒体を軸芯の長手方向に積層した積層物、リング状のシート片を軸芯の長手方向に積層した積層物のいずれであってもよい。
【００１３】
ケイ酸カルシウムを主成分とし、耐熱性繊維を補強繊維とするセラミックスにおいて、ケイ酸カルシウムとしては、ケイ酸質原料とカルシウム原料を水の存在下で水熱反応せしめて生成した化合物が好適である。ケイ酸カルシウムの結晶としては、例えばゾノトライト結晶、トバモライト結晶、不定形Ｃ−Ｓ−Ｈ結晶等が挙げられ、特にゾノトライト結晶からなる成形体は軽量で比強度が非常に大きく、耐熱性と断熱性に優れているため好ましい。ゾノトライト結晶は特開２００７−２７２０５１号公報に記載されたものと同様であり、集合し且つ結合して二次粒子を形成しているが、本発明における円筒体層中では扁平状として存在している。
【００１４】
ケイ酸カルシウムと併用される耐熱性繊維は、補強繊維として使用されるものであり、耐熱性無機繊維と耐熱性有機繊維がある。耐熱性無機繊維としては、例えば、アルミナシリカ繊維、アルミナ繊維、クリストタイル、カーボンファイバー、ガラス繊維、スラグウール、シリカ繊維、ジルコニア繊維、石膏ウイスカー、炭化珪素繊維、チタン酸カリウムウイスカー、ホウ酸アルミニウムウイスカー、高珪酸ファイバー、溶融シリカファイバー及びロックウール、ワラストナイトなどが挙げられ、耐熱性有機繊維としては、例えば、アラミド繊維などが挙げられる。なお、これらの耐熱性繊維は、１種単独又は２種以上を組み合わせて使用することができる。
【００１５】
円筒体層は、ケイ酸カルシウム及び耐熱性繊維以外に、補強材、充填材、軽量骨材等が必要に応じて任意の配合割合で添加されていてもよい。補強材としては、セメント、石膏等が挙げられ、充填材としては、タルク、珪藻土、フライアッシュ等が挙げられ、軽量骨材としては、マイクロシリカ、パーライト、シラスバルーン、ガラスバルーン等が挙げられる。また、その配合量としては、例えば、ゾノトライト結晶の二次粒子１００質量部に対して、耐熱性繊維５〜９５質量部、好ましくは２０〜６０質量部、補強材０〜３６質量部、好ましくは７〜１５質量部、充填材０〜３０質量部、軽量骨材０〜３０質量部である。
【００１６】
無機質バインダーと耐熱性繊維を主成分とするセラミックスは、例えば特開２００４−３０１２９３号に開示されているものと同様のものが挙げられる。
【００１７】
無機質バインダーは、乾燥及び焼成工程において自らセラミックス成分となり且つ該耐熱性繊維を相互に固結する材料である。該無機質バインダーとしては、特に限定されるものではないが、例えば、ガラスフリット、コロイダルシリカ、アルミナゾル、シリカゾル、珪酸ソーダ、チタニアゾル、珪酸リチウム、水ガラスなどが挙げられる。これらの無機質バインダーは、１種単独又は２種以上を組み合わせて使用することができる。
【００１８】
耐熱性繊維は、耐熱性無機繊維と耐熱性有機繊維がある。耐熱性無機繊維としては、例えば、アルミナシリカ繊維、アルミナ繊維、クリストタイル、カーボンファイバー、ガラス繊維、スラグウール、シリカ繊維、ジルコニア繊維、石膏ウイスカー、炭化珪素繊維、チタン酸カリウムウイスカー、ホウ酸アルミニウムウイスカー、高珪酸ファイバー、溶融シリカファイバー及びロックウール、ワラストナイトなどが挙げられ、耐熱性有機繊維としては、例えば、アラミド繊維などが挙げられる。これらの耐熱性繊維は、１種単独又は２種以上を組み合わせて使用することができる。
【００１９】
無機質バインダーと耐熱性繊維を主成分とするセラミックスにおいて、耐熱性繊維以外に、粒子状耐熱性無機質材料を配合することができる。粒子状耐熱性無機質材料としては、クレー、炭酸カルシウム、タルク、シリカ、アルミ、酸化マグネシウム、酸化カルシウム、ジルコニア、チタニア、セピオライト、カオリン、ゼオライト、窒化珪素、窒化アルミニウム、アルミノボロシリケート、アルミノシリケート及び多孔質炭素等が挙げられる。また、粒子状耐熱性無機質材料として中空セラミックス、ガラスバルーン等の中空材料を使用することもできる。なお、これらの粒子状耐熱性無機質材料は、１種単独又は２種以上を組み合わせて使用することができる。
【００２０】
本発明のセラミックスローラにおいて、軸芯と円筒体層の間には隙間（Ｘ）が形成されている。これにより、軸芯に円筒体層を挿入する際、挿入摩擦がほとんど発生せず、従って、円筒体層に局部的な密度のばらつきが生じることはない。また、軸芯と円筒体層の間に空気が存在するため、熱伝導率を低くすることができる。本発明のセラミックスローラにおいては、従来、軸芯と円筒体層を接着するために使用していた接着剤は使用しない。
【００２１】
隙間（Ｘ）は、０．０５≦Ｘ≦３ｍｍであり、好適には０．０５≦Ｘ≦２ｍｍ、より好適には０．０５≦Ｘ≦１ｍｍ、さらに好適には０．０５≦Ｘ≦０．１ｍｍである。軸芯に円筒体層を圧入して円筒体層を軸芯に固定する方法では、圧入時に円筒体層が破損したり、摩擦粉が隙間に充填して挿入摩擦が生じ、密度のバラツキ（熱ムラ）が生じる。また、隙間が３ｍｍを越えると、円筒体同士の接面の摩擦力が低下し円筒体同士の回転ズレが懸念される。円筒体層の外径を大きくして、円筒体層（断熱層）を厚くすることができるものの、装置全体のコンパクト化などの障害となり好ましくない。
【００２２】
隙間（Ｘ）は、完全な非接触であるものが好ましいが、これに限定されず、部分的に接触する箇所が僅かに存在していてもよい。隙間（Ｘ）は軸芯に対して円筒体層を挿入する際、円筒体層の内径の円周の長さ当たりの挿入荷重が０〜８０Ｎ/ｃｍ、好ましくは０〜５８Ｎ/ｃｍの範囲で得られたものを含む。挿入荷重８０Ｎ/ｃｍ近傍の荷重で得られる隙間は、厳密には部分的に接触する箇所が僅かに存在するものの、実質的に隙間と定義できるものである。このような部分的に接触する隙間であっても、円筒体層には密度ムラが起きず、軸芯に対して円筒体層を挿入する際、挿入抵抗を低減して生産性を向上させるという本発明の目的は達成できる。従来の圧入方法の場合、挿入荷重は５８０Ｎ/ｃｍとなることがあり、挿入荷重８０Ｎ/ｃｍはこれに比べると非常に小さな荷重である。なお、円筒体層の内径が２２ｍｍの場合、挿入荷重は０〜５５０Ｎ、好ましくは０〜４００Ｎである。
【００２３】
隙間（Ｘ）は、例えば、内径測定器を使用して求めることができる。内径測定器としては、最小表示量が０．００１ｍｍの三点式内側マイクロメータが挙げられる。すなわち、隙間（Ｘ）はセラミックスローラを分解して、円筒体層を取り出し、必要に応じて単位長さ（ブロック体）に分解し、ブロック体を元の長さとなるように再度圧縮し、その後の内径を内径測定器で測定し、軸芯外径との差を１／２倍して求めればよい。
【００２４】
本発明のセラミックスローラの一例を図１を参照して説明する。図１（Ａ）はセラミックスローラの断面図、（Ｂ）は（Ａ）のセラミックスローラで使用する圧縮前の円筒体層の断面図である。セラミックスローラ１０は、中心から外側に向けて順に、金属製の軸芯４、隙間（空気層）１２及びセラミックスの円筒体層１からなる。軸芯４は軸芯４に装着された円筒体層１を両側から所定の押圧力で挟持することができるフランジ２と、ジャーナル部３とからなる。すなわち、軸芯４と円筒体層１の固定は、軸芯４の両側部に位置するフランジ２と円筒体層１の端面との摩擦抵抗により行う。円筒体層１は、同じ物性且つ同じ大きさの概ね数百枚のリング状物が積層されたものであり、軸芯４の長手方向に圧縮されて軸芯４に固定される。なお、本発明において、リング状物の積層枚数は、圧縮後の単位長さ１０ｍｍ当たり、２〜１７枚、好適には３．５〜１０枚である。従って、例えば、円筒体層１の長さが３００ｍｍの場合、６０〜５１０枚、好適には１０５〜３００枚である。
【００２５】
セラミックスローラ１０における、軸芯４に装着された後の軸芯長手方向の長さｌ１は、軸芯４に装着される前の軸芯長手方向の長さｌ０より小である。すなわち、ｌ１＜ｌ０であり、ｌ０−ｌ１＝Δｌは圧縮長さである。圧縮長さΔｌは、圧縮固定時、円筒体層１の軸芯方向における密度が０．０２ｇ/ｃｍ３以上の密度上昇を伴う圧力をかけて得られる縮小分である。この圧縮長さであれば、フランジと円筒体層の端面との摩擦抵抗が十分であり、所望の回転トルクを得ることができる。なお、所望の回転トルクは、使用される電子写真装置の熱定着装置の仕様により異なり、圧縮圧力が０．０２ｇ/ｃｍ３以上の密度上昇となる範囲において適宜決定すればよい。
【００２６】
本発明のセラミックスローラにおいて、円筒体層のセラミックスの嵩密度は、通常０．０５〜０．７ｇ／ｃｍ３であり、好ましくは０．２５〜０．５ｇ／ｃｍ３である。また、円筒体層のセラミックスの熱容量は、０．０４〜０．６５Ｊ／Ｋ・ｃｍ３、好ましくは０．０４〜０．４Ｊ／Ｋ・ｃｍ３である。また、圧縮された円筒体層のみのセラミックスの熱伝導率は、０．０１〜０．１５Ｗ／ｍ・Ｋであり、好ましくは０．０４〜０．１５Ｗ／ｍ・Ｋ、より好ましくは０．０６〜０．１２Ｗ／ｍ・Ｋである。また、本発明の軸芯と隙間と円筒体層からなるセラミックスローラの熱伝導率は、０．０４〜０．１５Ｗ／ｍ・Ｋであり、好ましくは０．０６〜０．１２Ｗ／ｍ・Ｋである。
【００２７】
熱容量（ＫＪ／ｃｍ３）は、試料を粉砕し、そのうちの５０ｇを、高温試料投下型比熱測定装置を用いて比熱を測定し、嵩密度の値から算出することができる。また、圧縮された円筒体層のセラミックスの熱伝導率（Ｗ／ｍ・Ｋ）は、別途、セラミックスローラとした際の密度と同じ密度となる幅１００ｍｍ、厚さ２０ｍｍ、長さ５０ｍｍの平面板状の試験体における表面を、軸芯と隙間と円筒体層からなるセラミックスローラの熱伝導率（Ｗ／ｍ・Ｋ）は、セラミックスローラの円筒体層表面を、ＪＩＳ Ｒ２６１８ 非定常熱線法に準じて、迅速熱伝導率計ＱＴＭ−５００（京都電子工業株式会社製）により、室温で測定したものである。なお、上記の円筒体層は異なった嵩密度や熱容量のセラミックス層から構成されていてもよい。たとえば、外周面に近い部分はその内部より比較的低い熱容量のセラミックス層とすることもできる。
【００２８】
本発明のセラミックスローラにおいて、円筒体層の外周には、更にＰＦＡ樹脂のフイルムなどのフッ素樹脂層やシリコーンゴム層、ガラス層などの無機質の表面層を被覆することができる。これにより、表面を平滑にすることができ、摺動性を高めると共に、離型性を付与することができる。
【００２９】
次に、本発明のセラミックスローラの製造方法について説明する。本発明のセラミックスローラの製造方法としては、耐熱性繊維を含む原材料と水を混合してスラリー又は水系混練物を調製するＩ工程と、スラリー又は水系混練物から成形体を得るＩＩ工程と、軸芯周りに円筒体層を形成するＩＩＩ工程と、を有する。ＩＩ工程で得られる成形体の形状は、例えばシート状、板状、四角柱状又は円柱状などであり、これらは適宜、ＩＩＩ工程で、あるいはＩＩ工程後、ＩＩＩ工程前で円筒体形状に加工される。
【００３０】
本発明の好適なセラミックスローラの製造方法としては、耐熱性繊維を含む原材料と水を混合してスラリーを調製するスラリー調製工程と、スラリーからシートを吸引脱水成形法又は抄造法によって得る成形工程と、シートを厚さ方向に打ち抜き、リング状のシート片を得る打ち抜き加工工程と、リング状のシート片の中空部に軸芯を通し且つ成形片を軸芯長手方向に圧縮して固定する工程とを有する方法が挙げられる。
【００３１】
スラリー調製工程において、耐熱性繊維及びケイ酸カルシウムを含むスラリーあるいは耐熱性繊維と無機質バインダーを含むスラリーを用いることができる。この中、耐熱性繊維及びケイ酸カルシウムを含むスラリーが、熱伝導率が小さい点で好ましい。ケイ酸カルシウムは、ケイ酸カルシウム結晶を得る結晶化工程を経て得られるものである。すなわち、結晶化工程において得られるケイ酸カルシウム結晶の種類としては、ゾノトライト結晶、トバモライト結晶、不定形Ｃ-Ｓ-Ｈ結晶のいずれであってもよいが、ゾノトライト結晶の二次粒子を生成させることが好ましい。好適な結晶化工程は、特開２００７−２７２０５１号公報に記載されている。スラリーに配合される耐熱性繊維は、円筒体層の説明で記載されたものと同様のものが挙げられる。
【００３２】
スラリー調製工程において、スラリーには、耐熱性繊維及びケイ酸カルシウム結晶の他に、任意成分として補強材、充填材又は軽量骨材がさらに含まれていてもよい。こうした任意成分を添加することにより、さらに強度の高いケイ酸カルシウム結晶含有成形体を得ることができる。耐熱性繊維、補強材、充填材及び軽量骨材は、円筒体層の説明で記載されたものと同様のものが挙げられる。
【００３３】
成形工程は、スラリーからシートを脱水成形法又は抄造法により得る工程である。また、該成形工程は、ゾノトライト結晶の二次粒子を扁平にして且つ該扁平ゾノトライト二次粒子の配向を一定方向にする工程を兼ねてもよい。シートはスラリーからゾノトライト等の原料を漉し取る抄紙機でシート状に形成される。抄紙機は原料を漉し取る網、それを圧縮するプレス機、乾燥機などで構成されており、長網抄紙機や丸網抄紙機等を用いてよい。シートの密度は作製したい円筒体層の嵩密度にあわせ、例えば０．２〜０．５ｇ/ｃｍ３の範囲で適宜決定される。なお、ゾノトライト結晶の二次粒子の扁平化は、軸芯への組付け圧縮工程中に行ってもよく、この場合、シートの嵩密度は、最終的な円筒体嵩密度より０．０２ｇ/ｃｍ３以上軽くする。シートの密度は、スラリー中のゾノトライト結晶二次粒子の嵩高さや、脱水成形後に行うプレス等の圧力を変更することにより調整すればよい。例えば、ゾノトライト結晶二次粒子を嵩高くすると比較的嵩密度が低いシートを得ることができる。ゾノトライト結晶二次粒子の嵩密度は、出発原料、スラリーの濃度や攪拌条件等を適宜変更して調整される。シートの厚さ（図２中、符号ｔ）は０．６〜６ｍｍで調整できるが、１．２〜３．４ｍｍ厚さに調整すると、シート厚み方向に発生する密度ばらつきの影響が一層小さくなる点で好ましい。成形圧力は通常１〜１００ｋｇｆ/ｃｍ２、好ましくは１〜１０ｋｇｆ/ｃｍ２かけて行うのがよい。なお、扁平ゾノトライト二次粒子や耐熱性繊維の配向方向は、抄造法の場合、水が抄造機から重力落下する方向に対して垂直方向である。上記方法により得られたシートは、公知の技術により乾燥することができる。乾燥条件は、通常５０〜３００℃で０．1〜２４時間、好ましくは１５０〜２５０℃で０．1〜１０時間かけるのが好ましい。
【００３４】
成形体を厚さ方向に打ち抜き、リング状のシート片を得る打ち抜き加工工程の一例を図２を参照して説明する。図２は抄造法で得られたシートからリング状のシート片を得る工程の一例を説明する図である。図２中、厚さｔのシート成形体６を例えば二重円筒刃（不図示）を使用して打ち抜き、外径ｄ２、内径ｄ１のリング状のシート片１１を得る。打ち抜き加工機には、同じ形状の二重円筒刃が多数形成されたものを使用し、１回の打ち抜きで多数のリング状物を得ることが生産性を高めることができる点で好適である。リング状のシート片１１の積層枚数は、圧縮後の単位長さ１０ｍｍ当たり、２〜１７枚、好適には３．５〜１０枚である。
【００３５】
なお、脱水成形法又は抄造法により得られたシートから得られるものは、上記のリング状に限定されず、丸穴を有する四角形状物であってもよい。この場合、軸芯に組み付けた後、四角柱状物を円筒状物に加工する。
【００３６】
次に、軸径ｄ３の軸芯４にリング状のシート片１１を組み込む。この組み込み方法としては、軸芯４にリング状のシート片１１を１枚ずつ挿入して次々に組み込む方法、軸芯４に数枚積み重ねたリング状のシート片１１を挿入して組み込む方法、積層されたリング状のシート片１１に軸芯４を挿入する方法などが挙げられる。軸芯４にリング状のシート片１１を組み込む際、リング状のシート片１１の内径ｄ１は軸芯４の軸径ｄ３より僅かに大であるため、挿入摩擦はほとんど発生しないか、発生しても挿入作業に影響しない。リング状のシート片１１の内径ｄ１と軸芯４の軸径ｄ３の差をどの程度にするかは、リング状のシート片１１の材質、厚み、使用枚数、隙間（Ｘ）の目標値等を考慮して適宜決定すればよい。
【００３７】
リング状のシート片１１を軸芯長手方向に所定の圧縮長さΔｌとなるように圧縮して固定する方法（図３参照）としては、例えば雌螺子がきられたフランジをねじ込む方法、または圧入された成形片とローレット加工で軸芯に形成される凹凸との固定方法等が挙げられる。これにより、セラミックスローラ１０は、フランジ２間の圧縮力により回転トルクを発生することができる。従って、軸芯４と円筒体層１間の接着剤は使用せずともよい。また、円筒体層１の長手方向においては柔軟なペーパーを圧縮しているため、ペーパー間に隙間は発生せず、円筒体層の表面には隙間が生じることはない。この圧縮固定工程において、円筒体層を構成するリング状のシート片１１の厚みは圧縮前０．６ｍｍ〜６ｍｍのものが、概ね０．５〜５ｍｍ程度に、圧縮前１．２〜３．４ｍｍのものが、概ね１〜３ｍｍとなる。なお、図３中、作図の簡略化のため、軸芯４を破断して示しているが、実際は連続している。
【００３８】
上記の製造方法において、焼成工程(オートクレーブ)は任意の工程であるが、焼成工程を行う場合、焼成後にシート状のシート片１１を得ることが、寸法変化が生じない点で好ましい。軸芯に成形片を装着した後、円筒体層の外周に、更にＰＦＡ樹脂のフイルムなどのフッ素樹脂層、シリコーンゴム層、ガラス層などの表面層を、公知の方法により被覆することができる。
【００３９】
本発明のセラミックスローラは、軸芯と円筒体層の間に隙間が存在するため、挿入摩擦に起因する密度ムラがなく、熱伝導率は均一で且つ小さいため、断熱性が優れる。このため、電子複写機やプリンタなどの電子写真装置に搭載される熱定着装置に使用される断熱性が要求されるセラミックスローラに使用することができる。すなわち、本発明のセラミックスローラが使用できる用途としては、種々な名称で呼ばれている、例えば、加圧ローラ、搬送ローラ、補助ローラ、ドライブローラ、剥離ローラ、テンションローラ、駆動ローラ、ガイドローラ等が挙げられる。
【００４０】
次に、実施例を挙げて本発明を更に具体的に説明するが、これは単に例示であって、本発明を制限するものではない。
【実施例１】
【００４１】
（ゾノトライト結晶の生成）
石灰質原料として生石灰を２４倍量の９０℃の熱水に投入し、１６０ｒｐｍで回転する回転翼で攪拌しながら３０分間消化して石灰乳を得た。次いで、得られた石灰乳にケイ酸質原料としての珪石粉末（伊豆珪石特粉Ｄ）をＣａＯ／ＳｉＯ２モル比が１．０になるように添加し、同時に、生石灰と珪石粉末との合計量の３０倍量の水を加えて均一なスラリーとし、オートクレーブ中、１２０ｒｐｍで攪拌しながら、容器内圧力１６ｋｇ/ｃｍ２で４時間水熱反応させた。得られたスラリー中の固形物は実質的にゾノトライト結晶からなり、一次粒子である針状結晶が多数集結した直径３０〜１３０μｍの球状の二次粒子を形成していた。
【００４２】
（スラリーの調製）
上記スラリーゾノトライト結晶の２次粒子７０重量部に対して、５重量部のポルトランドセメント（普通ポルトランドセメント、宇部三菱セメント社製）、１０重量部のガラス繊維（ＣＳ６Ｊ−８８８Ｓ、日東紡社製）、１５重量部の細径ガラス繊維（Ｑファイバ、Ｍａｎｖｉｌｌｅ社製）、０．０５重量部の凝集剤（サンフロックＮ−ＯＰ、三洋化成工業社製）を添加し、均一に混合して抄造用スラリーを得た。そして該スラリーを長網抄造機にて抄造し、紙を形成したあと、約４ｋｇｆ/ｃｍ２の圧力でプレスし、乾燥を行い、密度０．３５ｇ/ｃｍ３、厚さ１．４ｍｍの断熱ペーパーを得た。
【００４３】
（セラミックスローラの製造）
得られた断熱ペーパーから外径３９．５ｍｍ、内径（中空部の直径）２２．５ｍｍのリング状のシート片を都合２６７枚、打ち抜き加工により得た。打ち抜き加工は、二重円筒刃を有する打ち抜き機を使用して、２０個採り/１回で１４回の打ち抜きを実施したものである（図２参照）。次いで、軸径２２．０ｍｍステンレス製の軸芯４に、リング状のシート片１１を次々に挿入して、２６７枚の分割成形片が繋がった積層体を得た。この際の挿入荷重はゼロであった。フランジを用いてこの積層体を軸芯長手方向に圧縮して、長さ３００ｍｍ、嵩密度０．４５ｇ／ｃｍ３の断熱層を備えたセラミックスローラを得た。得られたセラミックスローラについて、軸芯と円筒体層間の隙間（Ｘ）、円筒体層の熱伝導率、円筒体層の密度の最大値と最小値を測定した。その結果を表１に示す。なお、軸芯と円筒体層間の隙間（Ｘ）は下記方法により行なった。また、円筒体層の熱伝導率は、別途、同密度となるサンプルを４つ作製してそれぞれを測定した。また、円筒体層の密度の最大値と最小値は、円筒体層の長さ１０ｍｍ毎で測定した３０個の結果から求めた。また、セラミックスローラの熱伝導率の平均値および熱伝導率差は、円筒体層の表面を１０箇所測定した結果から求めた。なお、組み付け後（圧縮後）の円筒体層の内径は、２２．５ｍｍであった。
【００４４】
（隙間（Ｘ）の測定）
セラミックスローラのフランジを外して、円筒体層の任意の箇所での長さ１０ｍｍのブロック体を取り出し、該ブロック体を元の長さとなるように再度圧縮し、その後の内径を、最小表示量が０．００１ｍｍの三点式内側マイクロメータで測定し、軸芯外径との差を１／２倍して求めた。ブロック体は円筒体層中、異なる箇所１０個選んだものである。
【実施例２】
【００４５】
外径３９．５ｍｍ、内径２２．５ｍｍのリング状のシート片を打ち抜く代わりに、外径３９．５ｍｍ、内径２２．２ｍｍのリング状のシート片を打ち抜いた以外は、実施例１と同様の方法でセラミックスローラを作製し、評価を行った。なお、組み付け後（圧縮後）の円筒体層の内径も２２．２ｍｍであった。その結果を表１に示す。
【実施例３】
【００４６】
外径３９．５ｍｍ、内径２２．５ｍｍのリング状のシート片を打ち抜く代わりに、外径３９．５ｍｍ、内径２２．１ｍｍのリング状のシート片を打ち抜いたこと、リング状のシート片の積層枚数２６７を２６８としたこと以外は、実施例１と同様の方法でセラミックスローラを作製し、評価を行った。なお、組み付け後（圧縮後）の円筒体層の内径も２２．１ｍｍであった。その結果を表１に示す。
【００４７】
比較例１
外径３９．５ｍｍ、内径２２．５ｍｍのリング状のシート片を打ち抜く代わりに、外径３９．５ｍｍ、内径２１．８ｍｍのリング状のシート片を打ち抜いたこと、リング状のシート片の積層枚数２６７を２６６としたこと以外は、実施例１と同様の方法でセラミックスローラを作製し、評価を行った。その結果を表１に示す。
【００４８】
比較例２
外径３９．５ｍｍ、内径２２．５ｍｍのリング状のシート片を打ち抜く代わりに、外径３９．５ｍｍ、内径２１．４ｍｍのリング状のシート片を打ち抜いたこと、リング状のシート片の積層枚数２６７を２６５としたこと以外は、実施例１と同様の方法でセラミックスローラを作製し、評価を行った。その結果を表１に示す。
【００４９】
比較例３
外径３９．５ｍｍ、内径２２．５ｍｍのリング状のシート片を打ち抜く代わりに、外径３９．５ｍｍ、内径２２．０ｍｍのリング状のシート片を打ち抜いたこと、リング状のシート片の積層枚数２６７を２６５としたこと、軸芯と円筒体層の界面に接着剤（信越シリコーン社製「ＫＥ１８４４」）を介在させたこと以外は、実施例１と同様の方法でセラミックスローラを作製し、評価を行った。なお、組み付け後（圧縮後）の円筒体層の内径も２２．０ｍｍであった。その結果を表１に示す。
【００５０】
【表１】
2009300502.tif 000003
【００５１】
実施例１〜３は比較例１と比べて、円筒体層の嵩密度のバラツキがない。これは軸芯と円筒体層間に隙間が存在するため、挿入抵抗（軸芯挿入荷重）が小さく、円筒体層に局部的な密度のばらつきを生じさせることがなかったためである。また、実施例１〜３は比較例３と比べて、セラミックスローラの熱伝導率が低い。これは軸芯と円筒体層間に隙間が存在するためである。比較例２は軸芯挿入荷重が高く、挿入時にリング状のシート片は破損した。
【００５２】
なお、実施例１で得られたセラミックスローラは、更に円筒体層の周面に厚さ３０μｍのＰＦＡチューブをシリコーンゴム接着剤で接着して、外径４０ｍｍ、長さ３００ｍｍのセラミックスローラとした。そして、ハロゲンランプ内蔵の加熱ローラに、このセラミックスローラを圧接回転加熱する装置を使用し、加熱ローラの加熱温度２００℃、回転数１００ｒｐｍ、総荷重３０ｋｇｆの条件下、１００時間稼動させ、円筒体層の破壊の状況を観察したところ、異常は認められなかった。
【図面の簡単な説明】
【００５３】
【図１】（Ａ）はセラミックスローラの断面図、（Ｂ）は（Ａ）のセラミックスローラで使用する圧縮前の円筒体層（積層体）の断面図。
【図２】シートからリング形状の成型片を得る工程の一例を説明する図。
【図３】圧縮固定工程の一例を説明する図。
【符号の説明】
【００５４】
１    円筒体層
２    フランジ
３    ジャーナル部
４    金属製の軸芯
１０    セラミックスローラ
１１    リング状のシート片
１２    隙間
【図１】
2009300502.tif 000004
【図２】
2009300502.tif 000005
【図３】
2009300502.tif 000006